(57)【要約】【課題】  折りたたみ式に対応でき、操作性に支障なく、携帯電話器のほぼ全表面からの電磁波を捕捉でき、電磁波減衰性能に優れた携帯電話器および電磁波発生装置の不要電磁波減衰方法を提供する。【解決手段】  ゴムを含有する電磁波吸収塗膜を外壁表面に有することを特徴とする携帯電話器で、電磁波吸収塗膜は金属粉末やカーボン粉末等の電磁波吸収性能を有する物質をさらに含有していることが好ましい。また、前記電磁波吸収塗膜形成に用いる電磁波吸収塗料を電磁波発生装置の表面に塗布して電磁波吸収塗膜を形成させる不要電磁波減衰方法。【選択図】  なし【特許請求の範囲】
【請求項１】
ゴムを含有する電磁波吸収塗膜を外壁全表面に有することを特徴とする携帯電話器。
【請求項２】
電磁波吸収塗膜が金属粉末またはカーボン粉末もしくは繊維をさらに含有する請求項１に記載の携帯電話器。
【請求項３】
金属粉末が銀、銅、鉄、ニッケルの粉末の少なくともいずれかである請求項２に記載の携帯電話器。
【請求項４】
カーボン粉末もしくは繊維がグラファイト粉末または炭素繊維である請求項２に記載の携帯電話器。
【請求項５】
ゴムを含有する電磁波吸収塗料を外壁表面に塗布して電磁波吸収塗膜を形成させることを特徴とする電磁波発生装置の不要電磁波減衰方法。
【発明の詳細な説明】
【技術分野】
【０００１】
本発明は、不要電磁波の減衰した携帯電話器および不要電磁波を減衰させる方法に関する。さらに詳しくは、本発明は電磁波吸収塗膜を表面に有する携帯電話器および電磁波吸収塗膜を形成させる電磁波発生装置の不要電磁波減衰方法に関する。
【背景技術】
【０００２】
電子機器、特に携帯電話器からは、目的を果たすための電磁波が所定の部位から発生する他に、他の部位から不要な電磁波も同時に発生することが多く、その不要な電磁波は他の電子機器や人体に悪影響を及ぼすことがあるといわれている。こうした状況の中で、携帯電話器の不要な電磁波を減衰させる装置材料や携帯電話器が提案されている。
【０００３】
例えば、カーボン粉末又は強磁性体を主体とする塗料を用いて金網状の連続模様を印刷した透明なシートを携帯電話器にカバーするもの（特許文献１参照）、アルミニウム箔上にシリコーン樹脂を層着してなる素材を井桁状に成形し、これを携帯電話器の外壁の適所に固定するもの（特許文献２参照）、携帯電話器の表示部より上方にある受発信部分内蔵の側面に被覆して使用する、電磁波遮蔽性のある金属を被覆した繊維生地からなる携帯電話器用の電磁波遮蔽シート（特許文献３参照）、フェライトからなる磁性粉とゴムまたは樹脂との混合物をリング状に成形した電磁波吸収体を携帯電話器のアンテナの根元部に装着した携帯電話器の不要電磁波吸収構造（特許文献４参照）等がある。
【特許文献１】特開平１１−４３１７３号公報
【特許文献２】特開平１１−２８４３８９号公報
【特許文献３】特開平１０−２５６７７９号公報
【特許文献４】特開平８−２５０８８７号公報
【発明の開示】
【発明が解決しようとする課題】
【０００４】
しかしながら、従来例にはそれぞれ次のような問題点がある。特許文献１記載の塗膜は、透明性があり、携帯電話器の表示部や操作部は見えるが、操作がシートを隔てた間接的なものとなり、扱いにくいといった欠点がある。また、特許文献２記載の電磁遮蔽材は、井桁状のものが操作上の障害となり、装着したときの外観もあまりよくないといった欠点がある。さらに、特許文献３記載の電磁波遮蔽シートは、最近の携帯電話器は折りたたみ式のものが多く、取り付けが難しいといった欠点がある。また特許文献４記載の構造は、アンテナ部分以外からの電磁波吸収ができず、効果の点で不十分といった欠点がある。
【０００５】
なお、いずれの従来例の場合も、最近の携帯電話器は折りたたみ式がほとんどであることから適用し難いことと、不要電磁波の発生部位が携帯電話器のほぼ全体にわたっていることから部分的にカバーするものは効果が不十分といった欠点もある。
【０００６】
そこで本発明においては、折りたたみ式の携帯電話器に対応でき、操作性に支障なく、全表面からの電磁波を捕捉することができ、表示部の読み取りに支障を来たすことなく、不要電磁波の減衰された携帯電話器および電磁波発生装置の不要電磁波の減衰方法を提供することを課題とする。
【課題を解決するための手段】
【０００７】
本発明者は、上記課題を解決するため鋭意検討の結果、柔軟性、弾性を有する材料としてゴムを使用することにより、折りたたみ式携帯電話器に対応でき、操作性に支障なく、携帯電話器のほぼ全表面に渡って均一な施工が容易にでき、電磁波吸収性能を有する塗膜を形成することができることを見出し、本発明に到達した。
【０００８】
即ち、本発明は、ゴムを含有する電磁波吸収塗膜を外壁全表面に有することを特徴とする携帯電話器、およびゴムを含有する電磁波吸収塗料を外壁表面に塗布して電磁波吸収塗膜を形成させることを特徴とする電磁波発生装置の不要電磁波減衰方法を提供する。
【発明の効果】
【０００９】
本発明は、以上のように構成されているため、電磁波吸収塗膜が形成された携帯電話器は、その塗膜が透明性および柔軟性や弾性を有することにより、折りたたみ式の携帯電話器に対応でき、操作性に支障がない。かつ容易に携帯電話器の全表面に塗膜を有することができ、塗膜は携帯電話器の不要電磁波を吸収するので、他の電子機器や人体への影響を軽減することができるといった効果がある。また、この技術は携帯電話器のみでなく、他の電磁波発生装置の不要電磁波を減衰することができる。
【発明を実施するための最良の形態】
【００１０】
以下、本発明を詳細に説明する。
本発明において、ゴムとしては、天然ゴム（ラテックス）が形成塗膜の基盤への密着性が特に強く、好ましい。イソプレンゴム、ＡＢＳ，ＢＳゴム等の合成ゴムも使用することができる。これらのゴム、なかでも天然ゴムはその主成分がポリイソプレンであり、その結合中に「共有結合」と「パイ結合」を有する。このパイ結合は比較的ゆるい結合であるため、電磁波（マイクロ波）により結合が解かれやすく、そのとき熱エネルギーや振動エネルギーに変換されるので、結果的に電磁波は吸収される。したがって、電磁波吸収性能を有する金属粉末等を含有しないゴムのみからなる塗膜も電磁波吸収性能を有するので、電磁波吸収塗膜ということができる。
【００１１】
ゴムを含有する電磁波吸収塗膜は、電磁波吸収性能を有する金属粉末またはカーボンの粉末もしくは繊維をさらに含有すると、電磁波吸収性能をさらに向上させることができる。この電磁波吸収塗膜は、ゴム溶液またはラテックスに金属粉末やカーボンの粉末もしくは繊維を添加して調製した電磁波吸収塗料を携帯電話器の外壁全表面に塗布して乾燥させることにより、形成させることができる。例えば、天然ゴムにグラファイト粉末を混合した場合、グラファイト自体のもつ電磁波吸収性能に加えて、特にポリイソプレンのパイ結合とグラファイトの分子間力が働いて微弱な結合状態が作り出され、電磁波がこの微弱な結合状態を分断するとき、電磁波のエネルギーが消費され、電磁波は吸収されるので、塗膜の電磁波吸収性能が向上する。
【００１２】
このような電磁波吸収性能を有する金属粉末としては、例えば、銀、銅、鉄、ニッケルの粉末を挙げることができる。また、カーボン粉末もしくは繊維としては、例えばグラファイト粉末、炭素繊維を挙げることができる。
【００１３】
前記電磁波吸収塗膜は、ゴム溶液を含有する電磁波吸収塗料を携帯電話器の外壁全表面等の電磁波を発生する装置の壁に塗布して乾燥させることにより得ることができる。このような電磁波吸収塗料は、ラテックスであることができ、また、それらに電磁波吸収性能を有する前記金属粉末またはカーボンの粉末もしくは繊維を添加して調製することができる。これらの電磁波吸収性能を有する金属粉末等は電磁波吸収塗料中に０．１〜２重量％含有させることが好ましい。さらに好ましくは０．５〜１．０重量％である。
【００１４】
このようにして作製した電磁波吸収塗料を携帯電話器の外壁全表面に直接、ハケ塗り又は霧吹き器を使用してスプレーし、常温で、１０〜３０分間経過後に、水分が蒸発して塗膜が形成される。得られる電磁波吸収塗膜の厚みはおよそ５〜１０ミクロン程度が好ましい。
【００１５】
このようにして、その外壁全表面に電磁波吸収塗膜を形成された携帯電話器は、柔軟性や弾性を有するので、折りたたみ動作にも追随し、透明に近いので表示部の見え方にも支障なく、ボタン操作にも損傷することなく使用でき、携帯電話のアンテナ以外から発生する不要電磁波がその外壁全表面に形成された電磁波吸収塗膜に吸収されることになり、結果的に他の電子機器や人体への影響を軽減することができる。
【００１６】
以上は電磁波吸収塗膜を適用した携帯電話器について説明したが、前記不要電磁波減衰方法は携帯電話器に限定されるものでなく、電磁波を発生する各種装置の表面に電磁波吸収塗膜を形成することにより、いずれの装置の不要電磁波の減衰方法としても有効に適用することができる。
【実施例】
【００１７】
以下に実施例を挙げて本発明をさらに詳しく説明する。
実施例１〜２、比較例１
天然ゴムラテックス（ＬＡ−ＬＡＴＥＸ、クオー・ユー化成有限会社製）および同じ天然ゴムラテックスに銀ペースト（平均粒径１μｍの銀粉を使用）を０．５重量％添加して２種の電磁波吸収塗料を調製した。これらの電磁波吸収塗料をそれぞれ携帯電話器の外壁表面の全面にハケを用いて塗装した後放置して乾燥させて、携帯電話器全表面に塗膜を形成させた。
【００１８】
マイクロ波測定器（TRIFIELD（登録商標）、W.B.Lee社製）を用いて、携帯電話器との距離１５ｃｍを保ち、各携帯電話器の発するマイクロ波を測定した。測定したマイクロ波（電力密度）を下記表１に示す。同時に電磁波吸収塗料を塗布していない携帯電話器についても測定した（比較例１）。
【００１９】
（表１）
マイクロ波（mW/cm2）
実施例１（天然ゴム塗膜）        ０．１８
実施例２（銀ペースト添加）      ０．１
比較例１（塗膜なし）            ０．２            
（注：アンテナから１５ｃｍの地点で測定した）
【００２０】
前記実施例より、
（１）ハケ塗り、スプレーが可能で、均一な塗膜が形成されたこと、
（２）携帯電話器の折りたたみ動作に損傷がなかったこと、
（３）携帯電話器のボタン操作に支障なかったこと、
（４）塗膜形成後、携帯電話使用時に、アンテナ以外から発生する電磁波測定値が、塗膜形成したものの場合、しないものと比較し、天然ゴム塗膜で１０％、銀ペーストを含有する塗膜では５０％の減衰となったことを確認することができた。